(57)【要約】セラミック又は合金成分の沸騰している液体の平衡混合ハロゲン化物蒸気を、液体アルカリ又はアルカリ土類金属又はそれらの混合物の中に、液面下で入れることによる、合金又はセラミックの製造方法及び装置を開示する。種々のパウダー及び製品を開示する。
2005538251.tif 000002
【特許請求の範囲】
【請求項１】
液体アルカリ金属、アルカリ土類金属又はそれらの混合物を用いて、合金又はセラミック成分の混合ハロゲン化物蒸気を、発熱的に液面下で還元することによる、合金又はセラミックの製造方法であって、
予め選択した原子比の、合金又はセラミック成分のハロゲン化物の液体混合物を供給すること、
蒸気との平衡に達するまで液体を沸騰させること、及びその後
平衡蒸気を液体還元剤金属内に入れて、予め選択した原子比の平衡蒸気成分の合金又はセラミックパウダーを形成すること
を含んで成る合金又はセラミックの製造方法。
【請求項２】
還元剤金属は、Ｎａ又はＭｇである請求項１に記載の製造方法。
【請求項３】
ハロゲン化物は、塩素化物である請求項２に記載の製造方法。
【請求項４】
合金は、主としてＴｉである請求項３に記載の製造方法。
【請求項５】
合金は、Ａｌ及びＶを含む主としてＴｉである請求項４に記載の製造方法。
【請求項６】
合金は、実質的にＡｌが６％、Ｖが４％であり、実質的にＴｉが残部である請求項５に記載の製造方法。
【請求項７】
還元剤金属は化学量論量より過剰に存在する請求項１に記載の製造方法。
【請求項８】
還元剤金属は、化学量論量の約２０倍〜約５０倍の範囲で存在する請求項７に記載の製造方法。
【請求項９】
還元剤金属は、流れるストリームとして存在する請求項７に記載の製造方法。
【請求項１０】
音速より速い速度で液面下に入れることで、蒸気を液体金属の中に入れる請求項１に記載の製造方法。
【請求項１１】
セラミックは、窒化物、炭化物又はホウ化物又はそれらの混合物の一又はそれ以上である請求項１に記載の製造方法。
【請求項１２】
合金は、Ｔｉ、Ａｌ、Ｓｂ、Ｂｅ、Ｂ、Ｔａ、Ｚｒ、Ｖ、Ｎｂ、Ｍｏ、Ｇａ、Ｕ、Ｒｅ又はＳｉの一又はそれ以上を含む請求項１に記載の製造方法。
【請求項１３】
合金は、Ｔｉ、Ａｌ、Ｔａ、Ｚｒ、Ｖ、Ｎｂ、Ｍｏ、Ｇａ、Ｒｅ又はＳｉの一又はそれ以上を含む請求項１２に記載の製造方法。
【請求項１４】
液体ハロゲン化物の少なくともいくらかは、ハロゲン化物の液体混合物を形成する前に、加圧下にある請求項１に記載の製造方法。
【請求項１５】
請求項１に記載の製造方法によって製造されるパウダー。
【請求項１６】
請求項１５に記載のパウダーから製造される固形物。
【請求項１７】
液体アルカリ金属、アルカリ土類金属又はそれらの混合物を用いて、合金成分の混合ハロゲン化物蒸気を、発熱的に液面下で還元することによる、合金の製造方法であって、
予め選択した原子比の、合金成分のハロゲン化物の液体混合物を供給すること、
蒸気との平衡に達するまで液体を沸騰させること、及びその後
平衡蒸気を音速より速い速度で液体還元剤金属内に入れて、予め選択した原子比の平衡蒸気成分の合金パウダーを形成すること
を含んで成る合金の製造方法。
【請求項１８】
還元剤金属は、Ｎａ又はＭｇである請求項１７に記載の製造方法。
【請求項１９】
ハロゲン化物は、塩素化物である請求項１８に記載の製造方法。
【請求項２０】
合金は、主としてＴｉである請求項１９に記載の製造方法。
【請求項２１】
合金は、Ａｌ及びＶを含む主としてＴｉである請求項２０に記載の製造方法。
【請求項２２】
合金は、実質的にＡｌが６％、Ｖが４％であり、実質的にＴｉが残部である請求項２１に記載の製造方法。
【請求項２３】
還元剤金属は化学量論量より過剰に存在する請求項２２に記載の製造方法。
【請求項２４】
還元剤金属は、化学量論量の約２０倍〜約５０倍の範囲で存在する請求項２３に記載の製造方法。
【請求項２５】
還元剤金属は、流れるストリームとして存在する請求項２４に記載の製造方法。
【請求項２６】
還元剤金属は、Ｎａであり、ハロゲン化物は、塩化物であり、合金は、Ｔｉ、Ａｌ、Ｓｂ、Ｂｅ、Ｂ、Ｔａ、Ｚｒ、Ｖ、Ｎｂ、Ｍｏ、Ｇａ、Ｕ、Ｒｅ又はＳｉの一又はそれ以上を含む請求項１７に記載の製造方法。
【請求項２７】
合金は、Ｔｉ、Ａｌ、Ｔａ、Ｚｒ、Ｖ、Ｎｂ、Ｍｏ、Ｇａ、Ｒｅ又はＳｉの一又はそれ以上を含む請求項２６に記載の製造方法。
【請求項２８】
液体ハロゲン化物の一又はそれ以上は、加圧下に保持される請求項１７に記載の製造方法。
【請求項２９】
請求項１７に記載の製造方法によって製造されるパウダー。
【請求項３０】
請求項２９に記載のパウダーから製造される固形物。
【請求項３１】
液体アルカリ金属、アルカリ土類金属又はそれらの混合物を用いて、合金又はセラミック成分の混合ハロゲン化物蒸気を、液面下で還元することによる、合金又はセラミックの製造装置であって、
液体形態の各成分を貯蔵するコンテナ、
液体アルカリ金属、アルカリ土類金属又はそれらの混合物用の貯蔵コンテナ、
液体形態の各成分を貯蔵する各該コンテナと連絡するボイラー、
該ボイラーの熱交換に関する加熱機構、
該ボイラー及び液体金属用該貯蔵コンテナと連絡する反応器、
所定の原子比の各液体成分を、該ボイラーに輸送するポンプ機構、及び
該貯蔵コンテナから該反応器に液体金属を輸送するポンプ機構
を有し、
それによって、該反応器内の液体金属の液面下に入れられる該ボイラーからの平衡蒸気により、所定の原子比の成分の合金又はセラミックのパウダーを製造する装置。
【発明の詳細な説明】
【技術分野】
【０００１】
本発明は、米国特許第５，７７９，７６１号、第５，９５８，１０６号及び第６，４０９，７９７号明細書に記載されたようなアームストロング法に関する。それらの各々の開示は、引用することで、本明細書に組み込まれる。
【背景技術】
【０００２】
上述の三つの特許に開示されているように、還元剤金属の液面下にガスの混合物をフィードし、それによって、対応する合金又はセラミックにガス混合物を還元することを開始し、合金又はセラミックを製造することができる。混合蒸気を供給する一般的に最も明らかな方法は、必要な原子比で構成蒸気をマニホールドに入れて、その混合材料を還元剤金属にフィードすることである。
【発明の開示】
【課題を解決するための手段】
【０００３】
本発明は、混合蒸気を還元剤金属に入れる前に、合金又はセラミック成分を混合するための別の手段に関する。本発明では、合金又はセラミックの種々の成分が、その後沸騰させる液体として、初めに混合される。液体が沸騰し、平衡に達した後、液体に由来する蒸気は、ボイラーへのフィード液体と同じ原子比を有するが、それは、ボイラー内の液体と同じであっても同じでなくてもよい。定常状態では、ボイラーからの蒸気を、三つの引用した特許に記載されているものと同様の方法でアームストロング法にフィードして、一定の原子比を有する合金又はセラミックを製造することができる。
【０００４】
本発明は、材料、特に沸騰するよりも昇華する塩化アルミニウム等の材料の取り扱いを簡単にする。これらの材料については、後述するように、圧力をかけて容器内で固体を加熱して、液体を形成し、その後、液体をボイラーに移す。例として、Ａｌが６％、Ｖが４％及びＴｉが残部の原子比の塩化アルミニウム、塩化バナジウム及び塩化チタンのフィードストリームを有するボイラーは、たとえ、ボイラー内の液体の成分の原子比が異なっていても、平衡状態で、Ａｌが６％、Ｖが４％及びＴｉが９０％の蒸気を生ずるであろう。参照した特許に開示されている方法にフィードとして平衡蒸気を用いることで、Ａｌが６％、Ｖが４％のチタン合金を製造することができる。
【０００５】
本発明を、種々の合金又はセラミックに適用することができ、本発明によってアームストロング法で製造する合金の成分の各々の部分の材料の取り扱いを簡単にすることができる。
【０００６】
発明の要約
従って、本発明の目的は、合金又はセラミックを製造する方法及び装置を提供することであって、合金又はセラミックの液体成分がボイラーにフィードされ、その後ボイラーからの平衡蒸気を液体アルカリ金属又はアルカリ土類金属を用いる液面下での還元に用いて、合金又はセラミックを作る方法又は装置を提供することである。
【０００７】
更に、本発明の別の目的は、液体アルカリ金属、アルカリ土類金属又はそれらの混合物を用いて、合金又はセラミック成分の混合ハロゲン化物蒸気を、発熱的に液面下で還元することによる、合金又はセラミックの製造方法を提供することであって、予め選択された原子比の、合金又はセラミック成分のハロゲン化物の液体混合物を供給すること、蒸気との平衡に達するまで液体を沸騰させること、及びその後平衡蒸気を液体還元剤金属内に入れて、予め選択された原子比の平衡蒸気成分の合金又はセラミックパウダーを形成することを含んで成る合金又はセラミックの製造方法を提供することである。
【０００８】
更にまた、本発明の目的は、液体アルカリ金属、アルカリ土類金属又はそれらの混合物を用いて、合金成分の混合ハロゲン化物蒸気を、発熱的に液面下で還元することによる、合金の製造方法を提供することであって、予め選択された原子比の、合金成分のハロゲン化物の液体混合物を供給すること、蒸気との平衡に達するまで液体を沸騰させること、及びその後平衡蒸気を音速より速い速度で液体還元剤金属内に入れて、予め選択された原子比の平衡蒸気成分の合金パウダーを形成することを含んで成る合金の製造方法を提供することである。
【０００９】
本発明の他の目的は、上述した方法を行うための装置を提供することである。
【００１０】
本発明は、ある新規な特徴とパーツ（要素又は部品）の組み合わせから成り、以下に十分に説明し、添付した図面を参照して例証し、特に添付した特許請求の範囲に示す。本発明の精神から離れることなく、また、本発明のいずれかの長所を犠牲にすることなく、細部の種々の変更を行えることは、理解されるであろう。
【００１１】
本発明の理解を容易にするために、添付した図面にその好ましい態様を説明しており、下記の説明と一緒に考慮して、それらを検討することで、本発明、その構成及び操作、その多くの長所を容易に理解し正しく理解することができるであろう。
【発明を実施するための形態】
【００１２】
図１は、パイプ２１によって反応器と接続されている液体還元剤金属のソース（又は供給源）２０と連絡している反応器１５を有する系（又はシステム）１０を示す。
【００１３】
ボイラー２５は、その中に液体２６を有し、液体２６は沸騰したとき、平衡状態の蒸気２７を生じ、この蒸気は、液体金属のソース２０から流れる液体金属ストリームを流すパイプ２１の中にパイプ３０を通して入れられることが好ましいが、必須ではない。それによって、上述の引用したアームストロング他による特許で開示された反応の間に生成した塩及びセラミック又は金属パウダー、過剰の液体金属から成る同じタイプのスラリー４０を製造する。
【００１４】
ボイラー２５は、コイル２８のような熱源が設けられ、最終的に生成する合金又はセラミック成分の複数のソース（又は供給源）と接続され又は連絡されている。三つのそのようなソース３５、３６及び３７が示されている。
【００１５】
本発明の長所は、アームストロング法によってセラミック又は合金を製造する間に、液体の取り扱いが、蒸気の取り扱いより、しばしばより容易でより有効であるということである。このために、典型的な成分のソース３５、３６及び３７は、各々容器（加圧されている又は加圧されていない）であってよく、その容器内に、個々の成分ハロゲン化物は、液体として保持され、その後適当な所定の原子比でボイラー２５内に輸送される。ソース３５、３６及び３７の各々からの成分の原子比は、液体２６と平衡状態の蒸気２７中の原子比を定める。上述の引用したアームストロング特許に教示されているように、その後、予め選択し所定の原子比の平衡状態の蒸気２７を、液体金属のストリーム（又は流れ）の中に、音速より速く、液面下で入れる。
【００１６】
還元剤金属は、いずれかの適当なアルカリ又はアルカリ土類金属又はそれらの混合物であってよいが、好ましい還元剤金属は、ナトリウム又はマグネシウムであり、最も好ましい還元剤金属は、ナトリウムである。種々のハロゲン化物を用いることができるが、好ましいハロゲン化物は、アベイラビリティー（又は入手可能性）とコストから、塩素化物である。チタンに関してしばしば説明しているが、本発明は、実際種々の合金及びセラミックに適用することができ、特に、窒化物、炭化物、ホウ化物又はそれらの混合物を含むセラミックに適用することができる。更に、多くの合金を本発明の方法及び装置によって製造し得、特に、Ｔｉ、Ａｌ、Ｓｂ、Ｂｅ、Ｂ、Ｔａ、Ｚｒ、Ｖ、Ｎｂ、Ｍｏ、Ｇａ、Ｕ、Ｒｅ又はＳｉの一又はそれ以上を含む合金又はセラミックを製造し得る。より好ましくは、Ｔｉ、Ａｌ、Ｔａ、Ｚｒ、Ｖ、Ｎｂ、Ｍｏ、Ｇａ、Ｒｅ又はＳｉの一又はそれ以上を含む合金又はセラミックを製造し得る。
【００１７】
更に本発明の方法又は装置によって製造されるセラミック又は合金のパウダーは、多くの異なる製品を作るために、種々の方法（又はプロセス）に使用できる。例えば、種々の粉末冶金技術を使用して、本発明の方法及び装置によって製造されるパウダーから製品を製造することができる。更に、種々の合金及びセラミックパウダーは、本発明のパウダーから固形物を形成するために、融解され又は圧縮され得る。現在特に重要な合金は、チタンの６：４合金である。この合金は、航空宇宙産業及び防衛産業で広く使われており、実質的にアルミニウムが６％、バナジウムが４％であり、残りは実質的にチタンである。
【００１８】
引用したアームストロング他の特許に教示されているように、還元剤金属は、還元剤金属の液面下に入れられる混合ハロゲン化物蒸気を還元するために必要な化学量論量より過剰に、通常、存在する。より特には、還元剤金属が、化学量論量の約２０倍〜約５０倍の範囲で存在する場合、このことは、有利であって最も好ましい温度である４００℃で又は４００℃付近で全くの定常状態反応を、維持することを可能とする。定常状態反応が維持される正確な温度は、ハロゲン化物と還元剤金属との割合、還元されている個々の蒸気及びそれを還元するために用いられる還元剤金属に部分的に依存する。本発明の方法及び装置により、製造される種々のセラミック又は合金のいずれかの製造方法のために、所定の定常状態操作温度を求めるために必要な正確な割合を計算することは、当業者の技術の範囲内である。
【００１９】
上述したように、チタン又はチタン合金について、例を説明したが、種々の合金及びセラミックを本発明により製造することができ、添付した特許請求の範囲でカバーすることを意図しており、全てのそのような合金及びセラミック、特に窒化物、ホウ化物又は炭化物セラミック（但し、これらのみではない）をカバーすることを意図している。本発明の代表的な合金は、Ｔｉ、Ａｌ、Ｓｂ、Ｂｅ、Ｂ、Ｔａ、Ｚｒ、Ｖ、Ｎｂ、Ｍｏ、Ｇａ、Ｕ、Ｒｅ、Ｓｉの一又はそれ以上、特に好ましくはＴｉ、Ａｌ、Ｔａ、Ｚｒ、Ｖ、Ｎｂ、Ｍｏ、Ｇａ、Ｒｅ、Ｓｉの一又はそれ以上を含むものである。
【００２０】
本発明の好ましい態様と考えたものを詳細に説明したが、本発明の精神から離れることなく又は本発明のいずれかの長所を犠牲にすることなく、詳細な種々の変更を行い得ることを理解するべきである。
【図面の簡単な説明】
【００２１】
【図１】図１は、本発明の方法を行うための装置及び系の模式図である。
【図１】
2005538251.tif 000003
【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
液体アルカリ金属、アルカリ土類金属又はそれらの混合物を用いて、合金又はセラミック成分の混合ハロゲン化物蒸気を、発熱的に液面下で還元することによる、合金又はセラミックの製造方法であって、
予め選択した原子比の、合金又はセラミック成分のハロゲン化物の液体混合物を供給すること、
蒸気との平衡に達するまで液体を沸騰させること、及びその後
平衡蒸気を液体還元剤金属内に入れて、予め選択した原子比の平衡蒸気成分の合金又はセラミックパウダーを形成すること
を含んで成る合金又はセラミックの製造方法。
【請求項２】
還元剤金属は、Ｎａ又はＭｇであり、ハロゲン化物は、塩化物であり、合金は、主としてＴｉである請求項１に記載の製造方法。
【請求項３】
合金は、Ａｌ及びＶを含む主としてＴｉである請求項２に記載の製造方法。
【請求項４】
還元剤金属は、塩化物蒸気を還元するために必要な化学量論量の約２０倍〜約５０倍の範囲で、流れるストリームとして存在する請求項２に記載の製造方法。
【請求項５】
音速より速い速度で液面下に入れることで、蒸気を液体金属の中に入れる請求項４に記載の製造方法。
【請求項６】
セラミックは、窒化物、炭化物又はホウ化物又はそれらの混合物の一又はそれ以上である請求項１に記載の製造方法。
【請求項７】
合金は、Ｔｉ、Ａｌ、Ｓｂ、Ｂｅ、Ｂ、Ｔａ、Ｚｒ、Ｖ、Ｎｂ、Ｍｏ、Ｇａ、Ｕ、Ｒｅ又はＳｉの一又はそれ以上を含む請求項１に記載の製造方法。
【請求項８】
請求項１に記載の製造方法によって製造されるパウダー又はそのパウダーから製造される固形物。
【請求項９】
液体ナトリウム又はマグネシウムを用いて、合金成分の混合塩化物蒸気を、発熱的に液面下で還元することによる、Ｔｉ含有合金の製造方法であって、
予め選択した原子比の、合金成分の塩化物の液体混合物を供給すること、
蒸気との平衡に達するまで液体を沸騰させること、及びその後
平衡蒸気を音速より速い速度で液体ナトリウム又はマグネシウム内に入れて、予め選択した原子比の平衡蒸気成分のＴｉ含有合金パウダーを形成すること
を含んで成る合金の製造方法。
【請求項１０】
合金は、実質的にＡｌが６％、Ｖが４％であり、実質的にＴｉが残部である請求項９に記載の製造方法。
【請求項１１】
ナトリウム又はマグネシウム金属は、塩化物蒸気を還元するために必要な化学量論量の約２０倍〜約５０倍の範囲で、流れるストリームとして存在する請求項９に記載の製造方法。
【請求項１２】
請求項９に記載の製造方法によって製造されるパウダー、又はそのパウダーから製造される固形物。
【請求項１３】
請求項１に記載の方法による、合金又はセラミックの製造装置であって、
液体形態の各成分を貯蔵するコンテナ、
液体アルカリ金属、アルカリ土類金属又はそれらの混合物用の貯蔵コンテナ、
液体形態の各成分を貯蔵する各該コンテナと連絡するボイラー、
該ボイラーの熱交換に関する加熱機構、
該ボイラー及び液体金属用該貯蔵コンテナと連絡する反応器、
所定の原子比の各液体成分を、該ボイラーに輸送するポンプ機構、及び
該貯蔵コンテナから該反応器に液体金属を輸送するポンプ機構
を有し、
それによって、該反応器内の液体金属の液面下に入れられる該ボイラーからの平衡蒸気により、所定の原子比の成分の合金又はセラミックのパウダーを製造する装置。
【手続補正２】
【補正対象書類名】明細書
【補正対象項目名】００１９
【補正方法】変更
【補正の内容】
【００１９】
上述したように、チタン又はチタン合金について、例を説明したが、種々の合金及びセラミックを本発明により製造することができ、添付した特許請求の範囲でカバーすることを意図しており、全てのそのような合金及びセラミック、特に窒化物、ホウ化物又は炭化物セラミック（但し、これらのみではない）をカバーすることを意図している。本発明の代表的な合金は、Ｔｉ、Ａｌ、Ｓｂ、Ｂｅ、Ｂ、Ｔａ、Ｚｒ、Ｖ、Ｎｂ、Ｍｏ、Ｇａ、Ｕ、Ｒｅ、Ｓｉの一又はそれ以上、特に好ましくはＴｉ、Ａｌ、Ｔａ、Ｚｒ、Ｖ、Ｎｂ、Ｍｏ、Ｇａ、Ｒｅ、Ｓｉの一又はそれ以上を含むものである。
以下に、本発明の主な態様を示す。
１．液体アルカリ金属、アルカリ土類金属又はそれらの混合物を用いて、合金又はセラミック成分の混合ハロゲン化物蒸気を、発熱的に液面下で還元することによる、合金又はセラミックの製造方法であって、
予め選択した原子比の、合金又はセラミック成分のハロゲン化物の液体混合物を供給すること、
蒸気との平衡に達するまで液体を沸騰させること、及びその後
平衡蒸気を液体還元剤金属内に入れて、予め選択した原子比の平衡蒸気成分の合金又はセラミックパウダーを形成すること
を含んで成る合金又はセラミックの製造方法。
２．還元剤金属は、Ｎａ又はＭｇである上記１に記載の製造方法。
３．ハロゲン化物は、塩化物である上記２に記載の製造方法。
４．合金は、主としてＴｉである上記３に記載の製造方法。
５．合金は、Ａｌ及びＶを含む主としてＴｉである上記４に記載の製造方法。
６．合金は、実質的にＡｌが６％、Ｖが４％であり、実質的にＴｉが残部である上記５に記載の製造方法。
７．還元剤金属は化学量論量より過剰に存在する上記１に記載の製造方法。
８．還元剤金属は、化学量論量の約２０倍〜約５０倍の範囲で存在する上記７に記載の製造方法。
９．還元剤金属は、流れるストリームとして存在する上記７に記載の製造方法。
１０．音速より速い速度で液面下に入れることで、蒸気を液体金属の中に入れる上記１に記載の製造方法。
１１．セラミックは、窒化物、炭化物又はホウ化物又はそれらの混合物の一又はそれ以上である上記１に記載の製造方法。
１２．合金は、Ｔｉ、Ａｌ、Ｓｂ、Ｂｅ、Ｂ、Ｔａ、Ｚｒ、Ｖ、Ｎｂ、Ｍｏ、Ｇａ、Ｕ、Ｒｅ又はＳｉの一又はそれ以上を含む上記１に記載の製造方法。
１３．合金は、Ｔｉ、Ａｌ、Ｔａ、Ｚｒ、Ｖ、Ｎｂ、Ｍｏ、Ｇａ、Ｒｅ又はＳｉの一又はそれ以上を含む上記１２に記載の製造方法。
１４．液体ハロゲン化物の少なくともいくらかは、ハロゲン化物の液体混合物を形成する前に、加圧下にある上記１に記載の製造方法。
１５．上記１に記載の製造方法によって製造されるパウダー。
１６．上記１５に記載のパウダーから製造される固形物。
１７．液体アルカリ金属、アルカリ土類金属又はそれらの混合物を用いて、合金成分の混合ハロゲン化物蒸気を、発熱的に液面下で還元することによる、合金の製造方法であって、
予め選択した原子比の、合金成分のハロゲン化物の液体混合物を供給すること、
蒸気との平衡に達するまで液体を沸騰させること、及びその後
平衡蒸気を音速より速い速度で液体還元剤金属内に入れて、予め選択した原子比の平衡蒸気成分の合金パウダーを形成すること
を含んで成る合金の製造方法。
１８．還元剤金属は、Ｎａ又はＭｇである上記１７に記載の製造方法。
１９．ハロゲン化物は、塩化物である上記１８に記載の製造方法。
２０．合金は、主としてＴｉである上記１９に記載の製造方法。
２１．合金は、Ａｌ及びＶを含む主としてＴｉである上記２０に記載の製造方法。
２２．合金は、実質的にＡｌが６％、Ｖが４％であり、実質的にＴｉが残部である上記２１に記載の製造方法。
２３．還元剤金属は化学量論量より過剰に存在する上記２２に記載の製造方法。
２４．還元剤金属は、化学量論量の約２０倍〜約５０倍の範囲で存在する上記２３に記載の製造方法。
２５．還元剤金属は、流れるストリームとして存在する上記２４に記載の製造方法。
２６．還元剤金属は、Ｎａであり、ハロゲン化物は、塩化物であり、合金は、Ｔｉ、Ａｌ、Ｓｂ、Ｂｅ、Ｂ、Ｔａ、Ｚｒ、Ｖ、Ｎｂ、Ｍｏ、Ｇａ、Ｕ、Ｒｅ又はＳｉの一又はそれ以上を含む上記１７に記載の製造方法。
２７．合金は、Ｔｉ、Ａｌ、Ｔａ、Ｚｒ、Ｖ、Ｎｂ、Ｍｏ、Ｇａ、Ｒｅ又はＳｉの一又はそれ以上を含む上記２６に記載の製造方法。
２８．液体ハロゲン化物の一又はそれ以上は、加圧下に保持される上記１７に記載の製造方法。
２９．上記１７に記載の製造方法によって製造されるパウダー。
３０．上記２９に記載のパウダーから製造される固形物。
３１．液体アルカリ金属、アルカリ土類金属又はそれらの混合物を用いて、合金又はセラミック成分の混合ハロゲン化物蒸気を、液面下で還元することによる、合金又はセラミックの製造装置であって、
液体形態の各成分を貯蔵するコンテナ、
液体アルカリ金属、アルカリ土類金属又はそれらの混合物用の貯蔵コンテナ、
液体形態の各成分を貯蔵する各該コンテナと連絡するボイラー、
該ボイラーの熱交換に関する加熱機構、
該ボイラー及び液体金属用該貯蔵コンテナと連絡する反応器、
所定の原子比の各液体成分を、該ボイラーに輸送するポンプ機構、及び
該貯蔵コンテナから該反応器に液体金属を輸送するポンプ機構
を有し、
それによって、該反応器内の液体金属の液面下に入れられる該ボイラーからの平衡蒸気により、所定の原子比の成分の合金又はセラミックのパウダーを製造する装置。
【国際調査報告】
2005538251.tif 000004
2005538251.tif 000005